(57)【要約】【課題】モーターブラシ用の摺動接点材料について、従来技術よりも耐磨耗性に優れたものを提供する。【解決手段】本発明は、２０．０質量％以上５０．０質量％以下のＰｄと、合計濃度で０．６質量％以上３．０質量％以下のＮｉと、残部Ａｇ及び不可避不純物からなる摺動接点材料である。また、更に、ＣｏをＮｉとの合計濃度が０．６質量％以上３．０質量％以下となるように含むこともできる。そして、本発明は、これらの摺動接点材料をブラシの構成材料とする一方、相手側の整流子の構成材料として特定のＡｇＣｕＮｉ系合金とするモーターも提示する。【選択図】図８
2020063515.tif 000002
【特許請求の範囲】
【請求項１】
２０．０質量％以上５０．０質量％以下のＰｄと、
合計濃度で０．６質量％以上３．０質量％以下のＮｉと、
残部Ａｇ及び不可避不純物からなる摺動接点材料。
【請求項２】
Ｎｉとの合計濃度が０．６質量％以上３．０質量％以下となるように、Ｃｏを含む請求項１記載の摺動接点材料。
【請求項３】
請求項１又は請求項２に記載の摺動接点材料をブラシに適用したモーター。
【請求項４】
ブラシと、前記ブラシの相手材である整流子とを備えるモーターにおいて、
前記ブラシの構成材料は、２０．０質量％以上５０．０質量％以下のＰｄと、合計濃度で０．６質量％以上３．０質量％以下のＮｉ及び／又はＣｏと、残部Ａｇ及び不可避不純物からなり、
前記整流子の構成材料は、４．０質量％以上１０．０質量％以下のＣｕと０．１質量％以上１．０質量％以下のＮｉを含み残部ＡｇのＡｇＣｕＮｉ合金、
又は、前記ＡｇＣｕＮｉ合金に、０．１質量％以上２．０質量％以下のＺｎ、０．１質量％以上２．０質量％以下のＭｇ、０．１質量％以上２．０質量％以下のＰｄ、０．１質量％以上０．８質量％以下のＳｍ、０．１質量％以上０．８質量％以下のＬａ、０．１質量％以上０．８質量％以下のＺｒ、の少なくともいずれかを添加したＡｇＣｕＮｉ系合金、のいずれかであることを特徴とするモーター。
【発明の詳細な説明】
【技術分野】
【０００１】
本発明は、Ａｇ合金からなる摺動接点材料に関する。特に、高回転数化等により負荷が増大し得るモーターのブラシ用途で好適に使用できる摺動接点材料に関する。
【背景技術】
【０００２】
モーターは、各種家電製品や自動車等、多くの用途で使用されている機器であるが、近年、その小型化、高出力化に関して一層高いレベルのものが要求されている。図７は、小型モーターの一態様であるマイクロモーターの構成を示す図である。また、図８は、同じく小型モーターの一態様であるコアレスモーターの構造を説明する図である。モーターの小型化、高出力化により、モーター回転数は増大することとなり、この要求に対応できる耐久性を有する長寿命なモーターが求められる。
【０００３】
モーターの寿命改善の手法としては、構成部材の材質調整がまず挙げられる。特に、主要な構成部材であるブラシは、整流子（コミテータ）の上を絶えず摺動する部材であり、磨耗によるブラシ折れがモーターの停止の要因となる。そのため、従来からブラシ用の材料として耐磨耗性に優れるものが要求されている。ここで、これまでのモーターブラシ用の摺動接点材料として、ＡｇとＰｄとの合金（ＡｇＰｄ３０合金、ＡｇＰｄ５０合金等）が知られている。
【０００４】
ＡｇＰｄ合金はモーターブラシ用の摺動接点材料として従来から知られているが、その耐磨耗性の改善には限界がある。これは、ＡｇＰｄ合金はＰｄ含有量の増大によって耐磨耗性を向上させることができるが、５０質量％を超えて添加すると、摺動中に接点表面の有機ガスがＰｄの触媒作用により反応してブラウンパウダーを生成して接触抵抗を不安定にするからである。そのため、ＡｇＰｄ合金は、今後負荷が増大するモーターへの対応は困難となっている。
【０００５】
ＡｇＰｄ合金系のモーターブラシ用の摺動接点材料の耐磨耗性改善の手法としては、添加元素としてＣｕを合金化する方策が知られている。また、ＡｇＰｄＣｕ合金に更なる添加元素を添加して、耐磨耗性をより向上させた材料が知られている（特許文献１、２）。これらの従来のモーターブラシ用の摺動接点材料は、耐磨耗性について一定の評価を得ている。
【先行技術文献】
【特許文献】
【０００６】
【特許文献１】特開２０００−１９２１６９号公報
【特許文献２】特開２０００−１９２１７１号公報
【発明の概要】
【発明が解決しようとする課題】
【０００７】
しかし、ＡｇＰｄＣｕ系合金からなる摺動接点材料については、摺動中の熱によりＣｕが酸化して材料の接触抵抗が不安定になるという問題が指摘されている。また、この摺動接点材料についても、今後、高出力化・高回転数化が要求されるモーターに対して、どこまで対応可能かが懸念されている。
【０００８】
更に、モーターの高性能化に際しては、ブラシの構成材料だけではなく、ブラシと対になる部材である整流子（コミテータ）の材質についての改良・耐磨耗性向上も検討されている。よって、ブラシの構成材料の開発にあっては、こうした相手材の改良の傾向も考慮することが好ましい。
【０００９】
本発明は、以上のような背景の元になされたものであり、モーターブラシ用の摺動接点材料について、従来技術よりも耐磨耗性に優れたものを提供することを目的とする。
【課題を解決するための手段】
【００１０】
上記課題を解決する本発明は、２０．０質量％以上５０．０質量％以下のＰｄと、合計濃度で０．６質量％以上３．０質量％以下のＮｉ及び／又はＣｏと、残部Ａｇ及び不可避不純物からなる摺動接点材料である。
【００１１】
以下、本発明について詳細に説明する。本発明に係る摺動接点材料は、ＡｇＰｄ合金にＮｉ及び／又はＣｏを添加することで耐磨耗性を向上させている。この耐磨耗性向上のメカニズムは、Ｎｉ，Ｃｏの添加によって、マトリックスとなるＡｇＰｄ合金相の結晶粒微細化に基づく強度上昇作用を基礎とする。本発明では、Ｃｕを添加することなくＡｇＰｄ合金の耐磨耗性を向上させるものであり、Ｃｕの酸化に起因する接触抵抗の不安定化を懸念する必要のない接点材料である。
【００１２】
まず、本発明に係る摺動接点材料の構成する各金属元素について説明する。まず、Ｐｄ濃度は、２０．０質量％以上５０．０質量％以下とする。本発明の材料においても、Ｐｄは耐磨耗性を向上させる元素であり、２０．０質量％未満では十分な耐磨耗性を確保できない。また、Ｐｄ濃度が５０．０質量％を超える場合、摺動時にブラウンパウダーの生成による接触抵抗の不安定化が懸念される。
【００１３】
そして、本発明では、ＡｇＰｄ合金にＮｉ及び／又はＣｏを添加することで、合金のマトリックスの結晶粒が微細化されて材料強度・耐磨耗性を向上させている。Ｎｉ，Ｃｏの添加濃度は、合計で０．６質量％以上３．０質量％以下とする。０．６質量％未満であるとこれらの効果が期待できず、３．０質量％を超えても材料強化の効果は少ない。Ｎｉ，Ｃｏは、いずれか一方を添加しても良いが、双方添加しても良い。上記の通り、合計濃度を示すので、Ｎｉ，Ｃｏの双方を添加する場合には合計で３．０質量％以下とする。
【００１４】
以上説明したＡｇＰｄ（Ｎｉ，Ｃｏ）合金からなる摺動接点材料は、Ｎｉ，Ｃｏの添加により、従来のＡｇＰｄ合金に対して高い耐磨耗性を発揮させることができる。そして、このＡｇＰｄ（Ｎｉ，Ｃｏ）合金の摺動接点材料は、Ｓｎ、Ｉｎの少なくともいずれかからなる添加元素Ｍを添加することで、より高い耐磨耗性を発揮する。この添加元素Ｍによる耐磨耗性向上のメカニズムは、Ｐｄと添加元素Ｍとの金属間化合物を含む複合分散粒子による分散強化効果である。
【００１５】
ここで、Ｓｎ、Ｉｎは、いずれもＰｄと金属間化合物を形成可能な金属元素であり、１種類ではなく複数種の金属間化合物を形成する可能性がある。例えば、ＳｎとＰｄとの金属間化合物についてみると、図１のＰｄ−Ｓｎ系状態図から把握できるように、この系ではＳｎとＰｄとの構成比率が相違した複数種の金属間化合物が形成され得る。本発明者等によれば、ＡｇＰｄ（Ｎｉ，Ｃｏ）合金にＳｎを添加する場合、材料強化の作用を有する金属間化合物は、Ｐｄ３Ｓｎであると考察している。そして、それ以外の構成比率の金属間化合物は材料強化に寄与しないと考えている。
【００１６】
同様に、Ｉｎを添加した場合も特定の金属間化合物が材料強化に寄与することができる。Ｉｎの場合も複数の金属間化合物が形成され得るが、有効な強化作用がある金属間化合物は、Ｐｄ３Ｉｎであると考察している。
【００１７】
また、本発明では、ＳｎとＩｎの双方を同時に添加することも許容される。ＳｎとＩｎは、本発明の合金系で類似する挙動を示すと考えられる。ＳｎとＩｎはＰｄと結合して金属間化合物（Ｐｄ３（Ｓｎ，Ｉｎ））を形成して強化作用を発揮すると考えられる。
【００１８】
そして、有効な金属間化合物を含む複合分散粒子においては、粒子中のＰｄ含有量（質量％）と添加元素Ｍの含有量（質量％）との比率（ＫＰｄ／ＫＭ）が一定の範囲にあることが明らかとなっている。この比率（ＫＰｄ／ＫＭ）は、２．４以上３．６以下である。本発明に係る摺動接点材料では、存在するＰｄと添加元素Ｍの双方を含む分散粒子に関し、それらのほぼ全て（粒子数基準で９０〜１００％）のＫＰｄ／ＫＭが２．４以上３．６以下となっている。そして、複合分散粒子におけるＫＰｄ／ＫＭの算出にあたっては、添加元素Ｍの含有量は、Ｓｎ含有量（質量％）とＩｎ含有量（質量％）との合計を元に算出され、その範囲が２．４以上３．６以下となる。
【００１９】
尚、複合分散粒子の構成は、Ｐｄと添加元素Ｍとからなる金属間化合物を含むことを必須とするが、この金属間化合物のみからなることは要求されない。複合分散粒子は、金属間化合物と共にマトリックスを構成するＡｇ、Ｎｉ，Ｃｏを含んでいても良い。複合分散粒子は、それらの金属元素を含みつつも、Ｐｄ、添加金属Ｍの含有量によって特徴付けられＫＰｄ／ＫＭの比率が２．４以上３．６以下であれば良い。
【００２０】
そして、複合分散粒子は、平均粒径が、０．１μｍ以上１．０μｍ以下であることが好ましい。分散強化作用による耐磨耗性向上を図るため、粗大化した分散粒子では強化作用に乏しいからである。
【００２１】
添加元素Ｍ（Ｓｎ、Ｉｎ）の添加量については、合計濃度で、０．１質量％以上３．０質量％以下とする。複合分散粒子の構成を適切なものとすると共に、分散粒子の粗大化及びそれによる強度低下を防止するためである。好ましくは、Ｓｎの含有量は０．５質量％以上１．０質量％以下とする。また、Ｉｎの含有量については、１．０質量％以上２．０質量％以下とするのが好ましい。ＳｎとＩｎの双方を添加する場合、合計含有量が０．５質量％以上３．０質量％以下とするのが好ましい。
【００２２】
以上の通り、ＡｇＰｄ（Ｎｉ，Ｃｏ）合金にＳｎ、Ｉｎを添加する摺動接点材料では、複合分散粒子（Ｐｄ３Ｓｎ、Ｐｄ３Ｉｎ）の作用により材料強化がなされている。但し、本発明では、これら特定の金属間化合物以外の相（析出物）の存在を否定するものではない。そのような相は、材料強化に寄与することは無いが、阻害要因にもならないことから存在が許容される。
【００２３】
複合分散粒子以外の分散粒子相としては、ＰｄとＮｉ，Ｃｏとの合金粒子（ＰｄＮｉ合金粒子、ＰｄＣｏ合金粒子）が挙げられる。ＰｄＮｉ合金粒子、ＰｄＣｏ合金粒子は、球状又は針状の分散相であり、Ｐｄとの濃度比（Ｎｉ/Ｐｄ、Ｃｏ／Ｐｄ）が０．６７〜１．５の範囲内にある合金相である。この合金相は、合金全体の強度には影響を与えるものではない。
【００２４】
尚、本発明に係る摺動接点材料のマトリックス（母相）は、Ｓｎ、Ｉｎの有無を問わずＡｇＰｄ合金からなる。但し、接点材料全体のＮｉ，Ｃｏの含有量によっては０．５質量％以下の微量のＮｉ，Ｃｏを含むＡｇＰｄ合金となっていることがある。
【００２５】
本発明に係る摺動接点材料は、従来のモーターブラシ用材料であるＡｇＰｄ合金よりも耐磨耗性が高く長寿命化が期待できる。ところで、本発明に係る摺動接点材料は、モーターブラシへの適用が検討される材料であるが、ブラシの相手材である整流子の構成材料との組合わせで構成される接点構造としての性能を考慮することが好ましい。
【００２６】
ここで、モーターの整流子の構成材料としては、従来から知られているのは、ＡｇＣｕ合金系の材料である、ＡｇＣｕ合金、ＡｇＣｕＮｉ合金等がある。具体的な組成として、４．０質量％以上１０．０質量％以下のＣｕと０．１質量％以上１．０質量％以下のＮｉを含み残部ＡｇのＡｇＣｕＮｉ合金が特に知られている。また、このＡｇＣｕＮｉ合金に、０．１質量％以上２．０質量％以下のＺｎ、０．１質量％以上２．０質量％以下のＭｇ、０．１質量％以上２．０質量％以下のＰｄ、の少なくともいずれかを添加したＡｇＣｕＮｉ系合金も適用されている。これら従来型の整流子の構成材料は、ビッカース硬度がＨｖ１２０以上１５０以下となっている。
【００２７】
一方で、近年、耐磨耗性を向上させた改良型の整流子用の材料として、上記で列記したＡｇＣｕ合金、ＡｇＣｕＮｉ系合金に、０．１質量％以上０．８質量％以下の希土類金属（Ｓｍ、Ｌａ）やＺｒの少なくともいずれか添加し金属間化合物を分散させた材料が開発されている。こうした改良型の整流子の構成材料は、上記従来型の材料よりも高硬度であり、ビッカース硬度でＨｖ１４０以上１８０以下を示す。
【００２８】
そして、本発明に係る摺動接点材料は、ＡｇＰｄ（Ｎｉ，Ｃｏ）合金で構成される場合と、更にＳｎ、Ｉｎの少なくともいずれかを添加した合金で構成される場合がある。本発明は、基本的に、上記した従来型及び改良型の整流子用の材料と組み合わせた接点構造において、従来技術のＡｇＰｄ合金を適用する場合よりも高い耐磨耗性・長寿命化を図ることができる。
【００２９】
但し、好ましい組み合わせとして、ＡｇＰｄ（Ｎｉ，Ｃｏ）合金からなる接点材料は、ＡｇＣｕ合金、ＡｇＣｕＮｉ系合金といった従来型の整流子材料との組み合わせにおいて好適な耐久性を発揮する。
【００３０】
一方、本発明でＡｇＰｄ（Ｎｉ，Ｃｏ）合金に、更に、Ｓｎ、Ｉｎを添加した材料は、ＡｇＣｕ合金、ＡｇＣｕＮｉ系合金等の従来型の整流子材料はもとより、上記の希土類元素、Ｚｒを添加した改良型の整流子材料に対しても高耐久性を発揮する。
【００３１】
次に、本発明に係る摺動接点材料の製造方法について説明する。本発明に係る摺動接点材料は、基本的に溶解鋳造法により製造可能である。溶解鋳造工程は、所定組成に調整したＡｇ合金の溶湯を調整し、鋳造温度になったＡｇ合金の溶湯を冷却して凝固させる工程である。Ａｇ合金の溶湯は、製造目的の合金組成であり、上記した合金組成である。ＡｇＰｄ（Ｎｉ，Ｃｏ）合金に関しては、通常の溶解鋳造法が適用できることが多い。
【００３２】
但し、ＡｇＰｄ（Ｎｉ，Ｃｏ）合金にＳｎ、Ｉｎの少なくともいずれかを添加した合金材料については、所定の組成（Ｎｉ含有量と添加元素Ｍの含有量との比率（ＫＰｄ／ＫＭ））を含有する複合分散粒子が分散している必要がある。このように組成が規定された金属間化合物を析出させるためには、鋳造温度（溶湯温度）の管理と冷却速度の調整が要求される。上記した有効な金属間化合物は、いずれの場合も高融点であり固相線温度が高い。かかる高融点の金属間化合物の析出が要求される合金については、鋳造温度と冷却速度の双方についての管理が必要となる。
【００３３】
具体的には、鋳造温度については、製造目的のＡｇ合金のＰｄ濃度と等しいＰｄ濃度のＡｇＰｄ２元系合金の液相線温度より１００℃以上高温に設定する。この鋳造温度の設定方法は、図２のようなＡｇＰｄ２元系合金の状態図を使用し、製造目的のＡｇ合金のＰｄ濃度のＡｇＰｄ合金の液相線温度を状態図から読み取り、そこから１００℃以上の温度を鋳造温度とする。本発明に係る合金材料は、Ａｇ、Ｐｄ、Ｎｉ，Ｃｏ、Ｓｎ、Ｉｎの多数の金属元素で構成されるが、ＡｇＰｄ２元系合金の状態図を使用するのは、鋳造温度の設定を簡便化するためである。鋳造温度をＡｇＰｄ２元系合金における液相線温度より１００℃以上とするのは、それ以下の温度では目的とする金属間化合物が生成しないからである。尚、鋳造温度の上限については、エネルギーコストや装置保全等の現実的な観点から前記液相線温度より２００℃以下の高温にするのが好ましい。この鋳造温度は、冷却前に溶湯が前記温度に達していれば良く、長時間鋳造温度に保持する必要は無いが、５〜１０分間程度保持した後に冷却することが好ましい。
【００３４】
更に、本発明に係る合金材料製造に際しては、鋳造工程における冷却速度の設定も重要となる。本発明の複合分散粒子を構成する金属間化合物は高融点を生成するためには冷却速度を高める必要がある。冷却速度が過度に遅くなると、低融点の好ましくない金属間化合物が析出するおそれがある。このようなことから、本発明では凝固時の冷却速度を１００℃／ｍｉｎ以上とする。冷却速度の上限については３０００℃／ｍｉｎ以下とするのが好ましい。
【発明の効果】
【００３５】
以上説明したように、本発明に係る摺動接点材料は、従来のＡｇＰｄ合金よりも高い耐磨耗性を発揮することができる。本発明は、小型化・高回転数化が進むモーターのブラシ用の材料として有用である。
【図面の簡単な説明】
【００３６】
【図１】本発明で生成する金属間化合物について説明するためのＰｄ−Ｓｎ系状態図。
【図２】Ａｇ−Ｐｄ２元合金の状態図。
【図３】本実施形態で行った摺動試験の試験方法を説明する図。
【図４】第２実施形態で製造した接点材料についてのＳＥＭによる組織観察結果。
【図５】第２実施形態のＢ２（Ｎｉ１％＋Ｓｎ１％）の分析ポイントを説明する拡大写真及びＥＤＸ分析結果。
【図６】第２実施形態のＢ５（Ｎｉ１％＋Ｉｎ２％）の分析ポイントを説明する拡大写真及びＥＤＸ分析結果。
【図７】マイクロモーターの構成を説明する図。
【図８】コアレスモーターの構造を説明する図。
【発明を実施するための形態】
【００３７】
第１実施形態：以下、本発明の実施形態について説明する。本実施形態では、ＡｇＰｄ（Ｎｉ，Ｃｏ）合金からなる摺動接点材料を製造しその特性評価を行った。
【００３８】
試験材の製造は、各金属元素の高純度原料を所定組成になるように混合し、高周波溶解しＡｇ合金の溶湯とし、鋳造温度を１３００℃とし、その後急冷して合金インゴットを製造した。冷却速度は１００℃／ｍｉｎとした。合金を鋳造後、圧延加工して６００℃でアニーリングした後、再圧延加工し、切断加工して試験片（長さ４５ｍｍ、幅４ｍｍ、厚さ１ｍｍ）とした。
【００３９】
本実施形態では、後述の表１における、Ａ１〜Ａ５の試験材について上記工程により各種組成の摺動接点材料を製造した。また、従来技術との対比のため、Ｎｉ，Ｃｏの添加のないＡｇＰｄ合金を製造した（Ａ６）。
【００４０】
次に、各試験片について耐磨耗性評価のための摺動試験を行った。図３は、摺動試験の方法を概略説明するものであるが、この試験では、各試験材ブラシを想定した可動接点に加工し、整流子を想定した固定接点の上で可動接点を摺動させた。このとき、可動接点を１２Ｖ、１００ｍＡで常時通電しつつ荷重４０ｇを掛け、始点から前後５ｍｍ（１０ｍｍ）を往復したとき（２０ｍｍ）を１サイクルとし、５００００サイクル摺動させた（摺動長合計１ｋｍ）。この試験後、可動接点の摺動部分の磨耗深さ（μｍ２）を測定した。
【００４１】
この摺動試験では２種類の固定接点用材料を使用した。使用した固定接点材料は、従来型のブラシ用の接点材料であるＡｇＣｕＮｉ合金（９２．５質量％Ａｇ−６質量％Ｃｕ−１質量％Ｚｎ−０．５質量％Ｎｉ：以下「ＡｇＣｕＮｉ−１」と称する。）と、改良型のブラシ用の接点材料であるＡｇＣｕＮｉ系合金に希土類金属（Ｓｍ）を添加した合金（８９．６質量％Ａｇ−８質量％Ｃｕ−１質量％Ｚｎ−１質量％Ｎｉ−０．４質量％Ｓｍ：以下「ＡｇＣｕＮｉ−２」と称する。）の２種である。
【００４２】
摺動試験における評価は、従来技術であるＮｉ，Ｃｏの添加のないＡｇＰｄ合金（Ａ６）の、２種の相手材（ＡｇＣｕＮｉ−１、ＡｇＣｕＮｉ−２）に対する磨耗深さの測定値を基準とし、それらの約７５％の磨耗量（ＡｇＣｕＮｉ−１に対する磨耗深さ２５００μｍ２、ＡｇＣｕＮｉ−２に対する磨耗深さ３５００μｍ２）を基準値とした。そして、各試験材について、基準値より磨耗量が少ない場合を「合格」と判定した。本実施形態で製造した各試験材の磨耗試験の結果を表１に示す。
【００４３】
【表１】
2020063515.tif 000003
【００４４】
表１から、まず、従来のブラシ用摺動接点材料であるＡｇＰｄ合金（試料Ａ６）に、Ｎｉ及び/又はＣｏを添加することで耐磨耗性を改善できることが確認される。但し、Ｎｉを４％と過度に添加すると、添加しない場合の磨耗面積に近づき効果が薄くなることがわかる（試料Ａ３）。
【００４５】
第２実施形態：本実施形態では、ＡｇＰｄ（Ｎｉ，Ｃｏ）合金に更にＳｎ、Ｉｎを添加したＡｇ合金からなる摺動接点材料を各種製造してその特性評価を行った。
【００４６】
試験材の製造は基本的に第１実施形態と同じである。各金属元素の高純度原料を混合・溶解してＡｇ合金の溶湯とし、溶湯温度を測定しながらＡｇＰｄ２元系状態図の液相線温度より１００℃以上の高温になるように加熱し、その後急冷して合金インゴットを製造した。この鋳造温度は、Ｐｄ３０質量％の合金で１３５０℃であり、Ｐｄ４０質量％の合金で１４５０℃であり。そして、冷却速度はいずれも１００℃／ｍｉｎとした。合金鋳造後、圧延加工・アニーリング・再圧延加工して第１実施形態と同寸法の試験片（長さ４５ｍｍ、幅４ｍｍ、厚さ１ｍｍ）を得た。
【００４７】
本実施形態では、後述の表２における、Ｂ１〜Ｂ１２について上記の製造工程で各種組成の摺動接点材料を製造した。更に、本実施形態では合金の製造条件による影響も検討している。ここでは、鋳造温度をＡｇＰｄ２元系状態図の液相線温度より約５０℃高温（１２５０℃）としてそこから急冷した合金（Ｂ１３）、溶湯温度をＡｇＰｄ２元系状態図の液相線温度より１００℃の高温（１３５０℃）としつつ、徐冷（炉冷）により冷却速度を１００℃／ｍｉｎ未満に低くした合金も製造した（Ｂ１４）。
【００４８】
本実施形態では、作製した各試験材について、まず、ＳＥＭにより組織観察を行い複合分散粒子の析出の有無を調べた。そして、複合分散粒子を２０個無作為に選出し、分散粒子の定性分析をＥＤＸで行って分散粒子中のＰｄ含有量とＭ含有量を測定し、それらの比率（ＫＰｄ／ＫＭ）を算出した。また、分散粒子の平均粒径も測定した。平均粒径は、分散粒子の高倍率（２００００倍）のＳＥＭ像を基に粒子の長径（Ｌ１）と短径（Ｌ２）を測定し、それらの算術平均（（Ｌ１＋Ｌ２）／２）を算出してその値を当該分散粒子の粒径Ｄとした。そして、２０個の分散粒子についての粒径（Ｄｎ（ｎ＝１〜２０））を測定し、それらの平均値を分散粒子の平均粒径とした。
【００４９】
図４に、各試験片について行った組織観察結果において、その一部を例示する。これらの材料組織において、より詳細にマトリックスと分散粒子の分析を行った。図５は、Ｂ２（Ｎｉ１％、Ｓｎ１％添加）について分析ポイント（３点）を説明する拡大写真及び分析結果の結果である。また、図６は、Ｂ５（Ｎｉ１％、Ｉｎ２％添加）について分析ポイント（３点）を説明する拡大写真及び分析結果の結果である。本実施形態では、各試験片について、組織観察及び分散粒子の組成及び平均粒径の測定を行った。本実施形態においては、Ｂ１〜Ｂ８、Ｂ１０〜Ｂ１２の各実施例の合金においては、測定した複合分散粒子の全てにおいてＫＰｄ／ＫＭが適正範囲内にあることが確認された。本実施形態ではそれらの平均値を算出している（表２）。
【００５０】
一方、鋳造工程の条件に適正なものではない試験材（Ｂ１３、Ｂ１４）は、Ｐｄと添加元素Ｍを含む分散粒子が観察されたものの、ＫＰd／ＫＭの値が適正範囲内にある分散粒子は一つも発見できず、複合分散粒子が存在する状態にはなかった。
【００５１】
次に、各試験片について耐磨耗性評価のための摺動試験を行った。摺動試験の試験条件は、第１実施形態と同様とした。また、ここでも２種の相手材（ＡｇＣｕＮｉ−１、ＡｇＣｕＮｉ−２）に対する磨耗深さの測定値を測定した。本実施形態で製造した各摺動接点材料について、組織観察結果及び摺動試験の結果を表２に示す。
【００５２】
【表２】
2020063515.tif 000004
【００５３】
ＡｇＰｄ（Ｎｉ，Ｃｏ）合金にＳｎ及び／又はＩｎを添加することで、更なる耐磨耗性の改善効果が発揮されることが分かる。特に、相手材（整流子）として耐磨耗性の高い改良型のＡｇＣｕＮｉ−２を適用したときの耐磨耗性の改善効果が顕著となっている。そして、総合的に耐磨耗性に優れた組成としては、Ｓｎについては０．５％以上１．０％以下とし（Ｂ１、Ｂ２）、Ｉｎについては１．０質量％以上２．０質量％以下（Ｂ４、Ｂ５）とするのが好ましい。これらの適正値を超えた合金は、分散粒子が粗大となっておりＡｇＣｕＮｉ−１に対する磨耗面積が基準値を超えていた。また、Ｂ９の試験材は、Ｓｎ及びＩｎを添加しつつ合計量が３質量％を超えた合金であるが、Ｐｄと添加元素Ｍを含む分散粒子が観察されたものの、いずれもＫＰd／ＫＭの値が適正範囲内になかった。これらについては、参考のため分散粒子の粒径測定のみ行った。粒径が粗大化しており、耐磨耗性も不十分であった。
【００５４】
そして、Ｂ１３、Ｂ１４のように合金製造の差異の鋳造条件を適正にしない場合、好適な複合分散粒子が生成されなかった。これらは、Ｓｎ、Ｉｎを添加しても耐磨耗性の改善効果が全く発揮されておらず、ＡｇＰｄ合金よりも耐磨耗性に劣る合金となった。本発明に係る材料は、組成制御だけではなく鋳造条件を適切にして材料組織を好適にする必要があることが確認された。
【００５５】
また、第１実施形態のＳｎ、Ｉｎを添加しないＡｇＰｄ（Ｎｉ，Ｃｏ）合金（Ａ１〜Ａ５）の結果を併せて考慮すると、それらは相手材がＡｇＣｕＮｉ合金２であるときの耐磨耗性の改善効果はさほど高くはないが、ＡｇＣｕＮｉ合金１に対してはかなり有効であると考えられる。従って、本発明に係る摺動接点材料は、ブラシに適用する際に相手材である整流子の構成材料に考慮して選択することが好ましい。ＡｇＣｕＮｉ合金１のような従来型の材料で整流子を構成する場合は、ＡｇＰｄ（Ｎｉ，Ｃｏ）合金をブラシとした接点構造を適用することができる。もっとも、ＡｇＰｄＮｉ合金にＳｎ、Ｉｎを添加した材料については、相手材の材質を特に限定する必要はない。
【産業上の利用可能性】
【００５６】
以上説明したように、本発明に係る摺動接点材料は、従来のＡｇ系摺動接点材料に対して高い耐磨耗性を有する。本発明は、特に、小型化・高回転数化が進むマイクロモーターやコアレスモーター等の小型モーターのブラシ用の摺動接点材料として有用である。
【図１】
2020063515.tif 000005
【図２】
2020063515.tif 000006
【図３】
2020063515.tif 000007
【図４】
2020063515.tif 000008
【図５】
2020063515.tif 000009
【図６】
2020063515.tif 000010
【図７】
2020063515.tif 000011
【図８】
2020063515.tif 000012